(57)【特許請求の範囲】
【請求項１】
レジスト用重合体を乾燥させる工程において、真空乾燥装置を用い、
重合体の含液率１０％以上の領域では、レジスト用重合体の粉末温度が−２０〜３０℃となるように制御して重合体を減圧乾燥させ、
重合体の含液率１０％未満（０％も含む）の領域では、レジスト用重合体の粉末温度がレジスト用重合体の含液率１０％以上の領域におけるレジスト用重合体の粉末温度よりも高温で、かつ、３０〜６０℃となるように制御して重合体を減圧乾燥させるレジスト用重合体の乾燥方法。
【請求項２】
重合することにより目的とする重合体の構成単位となる単量体を溶剤中で溶液重合して、目的とする重合体を含む溶液を得る重合工程と、
再沈殿溶媒と前記重合体を含む溶液とを混合して重合体を析出させる再沈殿工程と、
前記再沈殿溶媒から前記重合体を分離する分離工程と、
レジスト用重合体を乾燥させる乾燥工程とを有するレジスト用重合体の製造方法において、
乾燥工程として真空乾燥装置を用い、重合体の含液率１０％以上の領域では、レジスト用重合体の粉末温度が−２０〜３０℃となるように制御して重合体を減圧乾燥させ、重合体の含液率１０％未満（０％も含む）の領域では、レジスト用重合体の粉末温度がレジスト用重合体の含液率１０％以上の領域におけるレジスト用重合体の粉末温度よりも高温で、かつ、３０〜６０℃となるように制御して重合体を減圧乾燥させることを特徴とするレジスト用重合体の製造方法。
【請求項３】
製造される重合体が、酸脱離性基を有する構成単位と、ラクトン骨格を有する構成単位とを含有する化学増幅型レジスト用重合体である請求項２に記載のレジスト用重合体の製造方法。
【請求項４】
製造される重合体が、親水性基を有する構成単位を含有する請求項３に記載のレジスト用重合体の製造方法。
【請求項５】
製造される重合体が、シアノ基を有する構成単位を含有する請求項３に記載のレジスト用重合体の製造方法。
【発明の詳細な説明】
【技術分野】
【０００１】
本発明は、レジスト用重合体の製造方法に関し、特に、エキシマレーザーあるいは電子線を使用する微細加工に好適な化学増幅型レジスト組成物に使用するレジスト用重合体の製造方法に関する。
【背景技術】
【０００２】
化学増幅型レジスト組成物に使用するレジスト用重合体の製造方法としては、溶液重合、特に、予め単量体および重合開始剤を有機溶剤に溶解させた単量体溶液を重合温度に保持した有機溶剤中に滴下して重合を行う、いわゆる滴下重合法が知られている。そして、従来、滴下重合法などの溶液重合により得られる反応液、すなわち生成した重合体を含む溶液を貧溶媒中に滴下する等して貧溶媒に混合し、重合体を析出させ（再沈殿工程）、その後、その析出物を濾別などにより分離することが行われている。この再沈殿工程における析出物を濾別して得られるレジスト用重合体は、通常、再沈殿溶媒を多く含む湿粉である。そのため、必要に応じて、この含液率の高いレジスト用重合体を乾燥させる工程（乾燥工程）が行われる。
【０００３】
乾燥工程については、例えば、特許文献１に、真空オーブンを用いて７０℃以下で乾燥することが好ましいことが記載されている。また、特許文献２には、乾燥は、常圧または減圧下（好ましくは減圧下）、３０〜１００℃程度、好ましくは３０〜５０℃程度の温度で行われることが記載されている。
【０００４】
しかしながら、従来の乾燥工程を行った場合に得られる重合体は、レジスト樹脂として使用した場合、常にその性能が十分に良好であるとは必ずしも言えない。
【特許文献１】特開２００２−２２９２２０号公報
【特許文献２】特開２００３−２０３１２号公報
【発明の開示】
【発明が解決しようとする課題】
【０００５】
本発明は、有機溶媒に対する溶解性に優れるレジスト用重合体を製造できる方法を提供することを目的とする。
【課題を解決するための手段】
【０００６】
本発明は、重合体の含液率１０％以上の領域では、レジスト用重合体の粉末温度が−３０〜４０℃となるように制御して重合体を乾燥させ、重合体の含液率１０％未満（０％も含む）の領域では、レジスト用重合体の粉末温度がレジスト用重合体の含液率１０％以上の領域におけるレジスト用重合体の粉末温度よりも高温で、かつ、３０〜７０℃となるように制御して重合体を乾燥させるレジスト用重合体の乾燥方法に関する。
【０００７】
また、本発明は、重合することにより目的とする重合体の構成単位となる単量体を溶剤中で溶液重合して、目的とする重合体を含む溶液を得る重合工程と、
再沈殿溶媒と前記重合体を含む溶液とを混合して重合体を析出させる再沈殿工程と、
前記再沈殿溶媒から前記重合体を分離する分離工程と、
重合体の含液率１０％以上の領域では、レジスト用重合体の粉末温度が−３０〜４０℃となるように制御して重合体を乾燥させ、重合体の含液率１０％未満（０％も含む）の領域では、レジスト用重合体の粉末温度がレジスト用重合体の含液率１０％以上の領域におけるレジスト用重合体の粉末温度よりも高温で、かつ、３０〜７０℃となるように制御して重合体を乾燥させる乾燥工程と
を有するレジスト用重合体の製造方法に関する。
【０００８】
なお、ここで「レジスト用重合体の粉末温度」とは、レジスト用重合体そのものの温度であり、乾燥させるレジスト用重合体の温度にバラツキがある場合は、その中の最高温度のことをいう。通常、熱源に最も近い部分のレジスト用重合体の温度を「レジスト用重合体の粉末温度」という。
【０００９】
また、「レジスト用重合体の含液率」は、以下のようにして求める。
【００１０】
含液率＝（レジスト用重合体の実際の質量−乾燥後の質量）×１００／乾燥後の質量
ここで、乾燥後の質量とは、溶剤を含んでいる当該レジスト用重合体を０．１ｔｏｒｒの減圧下、８０℃で３６時間以上真空乾燥した後の質量をいう。
【００１１】
また、レジスト用重合体とは、レジスト組成物に使用する重合体、特に化学増幅型レジスト組成物に使用する重合体であって、酸の作用によりアルカリに対する溶解性が変化するものである。レジスト用重合体は、例えば、酸の作用により分解または脱離しやすい基をアルカリ親和性基の保護基として有するものである。
【発明の効果】
【００１２】
本発明においては、重合体の含液率１０％以上の領域では、レジスト用重合体の粉末温度が−３０〜４０℃となるように制御して重合体を乾燥させ、重合体の含液率１０％未満（０％も含む）の領域では、レジスト用重合体の粉末温度が、レジスト用重合体の含液率１０％以上の領域におけるレジスト用重合体の粉末温度よりも高温で、かつ、３０〜７０℃となるように制御して重合体を乾燥させる。
【００１３】
レジスト用重合体の粉末温度を上記の範囲になるように制御して重合体を乾燥させることにより、有機溶媒に対する溶解性に優れ、マイクロゲル（パーティクル）の生成が少ないレジスト用重合体を製造することができる。
【００１４】
また、レジスト用重合体の含液率が高い状態で高温にすることがないので、乾燥中に、レジスト用重合体が固結することも抑制される。固結とは、レジスト用重合体の一部が含まれる溶剤に溶解し、その後、レジスト用重合体の粉末同士が融着した状態で固化することをいう。
【００１５】
本発明は、どのようなレジスト用重合体の製造にも適用することができ、優れた効果を得ることができるが、特に、ＤＵＶ（Deep Ultra Violet）エキシマレーザーリソグラフィーや電子線リソグラフィー等に好適な化学増幅型レジスト組成物に使用するレジスト用重合体の製造に本発明を適用した場合、より優れた本発明の効果を得ることができる。
【００１６】
なお、レジスト用重合体に含まれる再沈殿溶媒の種類に関係なく、レジスト用重合体の粉末温度を上記の範囲になるように制御して重合体を乾燥させることにより、優れた本発明の効果を得ることができる。
【発明を実施するための最良の形態】
【００１７】
本発明においては、溶液重合によりレジスト用重合体を製造する。特に、組成分布および／または分子量分布の狭い重合体が簡便に得られる点から、反応器内の重合温度に加熱された溶剤（通常、有機溶剤）中に、重合することにより目的とする重合体の構成単位となる単量体および重合開始剤を含有する溶液を滴下しながら重合を行う、いわゆる滴下重合法によりレジスト用重合体を製造することが好ましい。
【００１８】
また、本発明においては、反応器内の溶剤中に、重合することにより目的とする重合体の構成単位となる単量体を含有する溶液と、重合開始剤を含有する溶液とを別々に滴下することもできる。単量体および重合開始剤を含有する溶液を高温で保存した場合、重合が進行してしまうことがある。単量体を含有する溶液と、重合開始剤を含有する溶液とを別々に反応器内の溶剤中に滴下して重合を行うことにより、単量体溶液保存時の重合の進行を防止することができる。
【００１９】
本発明のレジスト用重合体の製造方法において、重合開始剤は公知のものいずれをも用いることができる。本発明において用いられる重合開始剤としては、熱により効率的にラジカルを発生するものが好ましい。
【００２０】
このような重合開始剤としては、例えば、Ｎ，Ｎ’−アゾビスイソブチロニトリル（ＡＩＢＮ）、ジメチル−２，２’−アゾビスイソブチレート、２，２’−アゾビス［２−（２−イミダゾリン−２−イル）プロパン］、２，２’−アゾビス（２，４−ジメチルバレロニトリル）、ジメチル  ２，２’−アゾビス（２−メチルプロピオネート）等のアゾ化合物類などが挙げられる。重合開始剤としては、その他に、過酸化ベンゾイル、メチルエチルケトンパーオキサイド等のケトンパーオキサイド類；２，５−ジメチル−２，５−ビス（ｔｅｒｔ−ブチルパーオキシ）ヘキサン等のハイドロパーオキサイド類またはジアルキルパーオキサイド類等の有機過酸化物などが挙げられる。
【００２１】
また、ＡｒＦエキシマレーザー（波長：１９３ｎｍ）リソグラフィーにおいて使用されるレジスト用重合体を製造する場合、得られるレジスト用重合体の光線透過率（波長１９３ｎｍの光に対する透過率）をできるだけ低下させない点から、用いる重合開始剤としては、分子構造中に芳香環を有しないものが好ましい。
【００２２】
さらに、重合時の安全性等を考慮すると、用いる重合開始剤としては、１０時間半減期温度が６０℃以上のものが好ましい。
【００２３】
重合開始剤の使用量は特に限定されないが、重合体の収率を高くする点から、重合に使用する単量体全量に対して０．１モル％以上が好ましく、０．３モル％以上がより好ましく、１モル％以上が特に好ましい。また、重合開始剤の使用量は、重合体の分子量分布を狭くする点から、重合に使用する単量体全量に対して３０モル％以下が好ましい。
【００２４】
本発明では、レジスト用重合体を製造する際に連鎖移動剤を使用してもよい。連鎖移動剤を使用することにより、低分子量の重合体を製造する場合に重合開始剤の使用量を少なくすることができ、また、得られる重合体の分子量分布を狭くすることができる。分子量分布が狭くなることは、高分子量の重合体の生成が少なくなることに起因しており、レジストに用いた場合にレジスト溶媒への溶解性がさらに向上し、また、マイクロゲルやディフェクトの生成が減少するため好ましい。
【００２５】
好適な連鎖移動剤としては、例えば、チオール類、具体的には、１−ブタンチオール、２−ブタンチオール、１−オクタンチオール、１−デカンチオール、１−テトラデカンチオール、シクロヘキサンチオール、２−メチル−１−プロパンチオール、２−メチル−２−プロパンチオール、２−メルカプトエタノール、１−チオグリセロールなどが挙げられる。
【００２６】
重合反応においては成長末端にラジカルを持つ重合体が生じるが、連鎖移動剤を使用すると、この成長末端のラジカルが連鎖移動剤の水素を引き抜き、成長末端が失活した重合体になる。一方、水素を引き抜かれた連鎖移動剤はラジカルを持った構造、すなわちラジカル体になり、このラジカル体が起点となって再び単量体が連鎖重合していく。そのため、得られた重合体の末端には連鎖移動残基が存在する。ＡｒＦエキシマレーザー（波長：１９３ｎｍ）リソグラフィーにおいて使用されるレジスト用重合体を製造する場合、得られるレジスト用重合体の光線透過率（波長１９３ｎｍの光に対する透過率）をできるだけ低下させない点から、用いる連鎖移動剤としては、芳香環を有しないものが好ましい。
【００２７】
連鎖移動剤の使用量は特に限定されないが、重合体の分子量分布を狭くする点から、重合に使用する単量体全量に対して０．００１モル％以上が好ましく、０．１モル％以上がより好ましい。また、連鎖移動剤の使用量は、重合体をレジスト組成物として使用する際の感度および解像度や金属表面などへの密着性などのレジスト性能を低下させない点から、重合に使用する単量体全量に対して３０モル％以下が好ましく、５モル％以下がより好ましく、２モル％以下が特に好ましい。
【００２８】
反応器内の溶剤中に滴下する溶液（単量体溶液）は、通常、単量体および重合開始剤、必要に応じて連鎖移動剤を有機溶剤に溶解させた溶液であるが、重合開始剤と必要に応じて連鎖移動剤とを単量体に溶解させた溶液であってもよい。
【００２９】
本発明のレジスト用重合体の製造方法において用いられる溶剤、すなわち反応器内に仕込む溶剤および反応器内の溶剤中に滴下する単量体溶液の溶媒としては、用いる単量体、重合開始剤、および、得られる重合体、さらに連鎖移動剤を使用する場合はその連鎖移動剤のいずれをも溶解できるものが好ましい。
【００３０】
このような溶剤としては、例えば、メタノール、エタノール、プロパノール、イソプロピルアルコール、ブチルアルコール等のアルコール類；アセトン、メチルエチルケトン（以下「ＭＥＫ」とも言う。）、メチルイソブチルケトン（以下「ＭＩＢＫ」とも言う。）等のケトン類；酢酸メチル、酢酸エチル、酢酸イソブチル、乳酸エチル等のエステル類；エチルセロソルブ、ブチルセロソルブ等のセロソルブ類；エチルエーテル、１，４−ジオキサン、テトラヒドロフラン（以下「ＴＨＦ」とも言う。）等のエーテル類；γ−ブチロラクトン等のラクトン類；Ｎ，Ｎ−ジメチルアセトアミド、Ｎ，Ｎ−ジメチルホルムアミド等のアミド類；ジメチルスルホキシド等のスルホキシド類；ベンゼン、トルエン、キシレン等の芳香族炭化水素類；ヘキサン等の脂肪族炭化水素類；シクロヘキサン等の脂環式炭化水素類；プロピレングリコールモノメチルエーテルアセテート（以下「ＰＧＭＥＡ」とも言う。）等のグリコールエーテルエステル類などが挙げられる。溶剤としては、中でも、単量体および重合体の溶解性の点から、ＰＧＭＥＡ、ＴＨＦ、１，４−ジオキサンが好ましい。
【００３１】
反応器内の溶剤中に滴下する単量体溶液の溶媒である有機溶剤は、１種を用いても、２種以上を併用してもよい。また、反応器に仕込む溶剤も、１種を用いても、２種以上を併用してもよい。
【００３２】
反応器内の溶剤中に滴下する単量体溶液の単量体濃度は特に限定されないが、５〜５０質量％の範囲内であることが好ましい。
【００３３】
反応器に仕込む溶剤の量は特に限定されず、適宜決めればよい。通常は、重合に使用する単量体全量に対して３０〜７００質量％の範囲内で使用する。
【００３４】
なお、滴下する単量体溶液の溶媒である有機溶剤と、反応器に仕込む有機溶剤とは、異なるものであってもよい。
【００３５】
滴下重合法においては、溶剤をあらかじめ反応器に仕込み、所定の重合温度まで加熱した後、好ましくは反応器内の溶剤を攪拌レイノルズ数（Ｒｅ）が１０００〜１００００００の範囲になるように攪拌しながら、単量体および重合開始剤、必要に応じて連鎖移動剤を有機溶剤に溶解させた単量体溶液を反応器内の溶剤中に滴下する。単量体は有機溶剤に溶解させずに滴下してもよく、その場合、重合開始剤と必要に応じて連鎖移動剤とを単量体に溶解させた溶液を反応器内の溶剤中に滴下する。
【００３６】
なお、攪拌レイノルズ数（Ｒｅ）は、
Ｒｅ＝ｎｄ2ρ／μ
（式中、ｎは攪拌翼の回転数［ｓ-1］、ｄは攪拌翼径［ｍ］、ρは液体の密度［ｋｇ・ｍ-3］、μは液体の粘度［Ｐａ・ｓ］を表す。）
で定義される無次元数である。
【００３７】
攪拌レイノルズ数（Ｒｅ）は流体の流動状態の指標であり、一般に、Ｒｅ≦５０では層流状態、Ｒｅ≧１０００では乱流状態と判断される。また、５０＜Ｒｅ＜１０００の範囲では、槽内に層流状態と乱流状態とが混在する遷移状態と判断される。
【００３８】
本発明における重合温度は特に限定されず、用いる溶剤、単量体、重合開始剤などに応じて適宜決めればよい。通常、生産性の点から、重合温度は４０℃以上が好ましく、５０℃以上がより好ましい。また、通常、反応の制御の点から、重合温度は１５０℃以下が好ましく、９０℃以下がより好ましい。
【００３９】
本発明では、通常、常圧下において重合反応を行うが、反応圧力は特に限定されず、適宜決めればよい。
【００４０】
本発明において、単量体および重合開始剤を含有する溶液の滴下速度は特に限定されず、適宜決めればよい。通常、単量体および重合開始剤を含有する溶液は、ゆっくりと滴下する方が好ましい。
【００４１】
また、単量体および重合開始剤を含有する溶液の滴下時間も特に限定されないが、通常、３０分以上が好ましく、６時間以上がより好ましい。
【００４２】
そして、本発明のレジスト用重合体の製造方法においては、重合時に、反応器内の溶剤（単量体および重合開始剤を含有する溶液の滴下開始後は、単量体、重合開始剤、製造される重合体などを含む溶液）を攪拌レイノルズ数（Ｒｅ）が１０００〜１００００００の範囲になるように攪拌することが好ましい。この攪拌レイノルズ数の範囲は、通常、溶剤が乱流状態になる範囲である。反応器内の溶剤の攪拌レイノルズ数（Ｒｅ）は３０００以上であることがより好ましく、５０００以上であることが特に好ましい。反応器内の溶剤の攪拌レイノルズ数を上記の範囲にすることにより、さらに優れた性能を有するレジスト用重合体、特に有機溶媒に対する溶解性に優れたレジスト用重合体を得ることができる。
【００４３】
なお、反応器内の溶剤の攪拌レイノルズ数（Ｒｅ）の上限は、レジスト用重合体の性能の点からは特に限定されないが、装置上の制約から、通常、１００００００以下である。また、製造コストの点からは、反応器内の溶剤の攪拌レイノルズ数（Ｒｅ）は２０００００以下であることがより好ましい。
【００４４】
反応器内の溶剤の攪拌レイノルズ数（Ｒｅ）の値は、重合時、常に上記の範囲内であることが好ましい。
【００４５】
また、通常、重合開始時と重合終了時とでは反応器内の溶剤（溶液）の粘度が大幅に変わるため、重合中、攪拌翼の回転数が常に同じである場合は、反応器内の溶剤の攪拌レイノルズ数（Ｒｅ）の値は、重合開始時が最大で、重合反応の進行に伴い単純に減少していく傾向がある。本発明においては、この点も考慮して反応器内の溶剤の攪拌条件を決定する必要がある。
【００４６】
本発明のレジスト用重合体の製造方法においては、単量体および重合開始剤を含有する溶液の滴下終了後、反応器内の溶液を攪拌しながら、さらに所定時間、例えば、０．５時間以上、より好ましくは１〜４時間程度、反応器内の溶液の温度を重合温度に保持し、重合反応を進行させてから重合を完結させることが好ましい。
【００４７】
このようにして製造された重合体溶液は、必要に応じて、１，４−ジオキサン、アセトン、ＴＨＦ、ＭＥＫ、ＭＩＢＫ、γ−ブチロラクトン、ＰＧＭＥＡ、乳酸エチル等の良溶媒で適当な溶液粘度に希釈した後、メタノール、水等の多量の貧溶媒中に滴下、あるいは、貧溶媒に混合して重合体を析出させる。この工程は一般に再沈殿と呼ばれ、重合溶液中に残存する未反応の単量体や重合開始剤等を取り除くために非常に有効である。これらの未反応物等は、そのまま残存しているとレジスト性能に悪影響を及ぼす可能性があるので、できるだけ取り除くことが好ましい。再沈殿工程は、場合により不要となることもある。その後、その析出物を濾別、遠心分離、デカンテーションなどにより分離し、十分に乾燥してレジスト用重合体を得る。
【００４８】
再沈殿工程は、従来の方法に従って行うこともできるが、以下のようにすることが好ましい。
【００４９】
再沈殿工程においては、反応器内の溶剤（再沈殿溶媒）中に、製造した重合体溶液あるいは良溶媒で適当な溶液粘度に希釈した重合体溶液を滴下して、または、再沈殿溶媒と、製造した重合体溶液あるいは良溶媒で適当な溶液粘度に希釈した重合体溶液とを混合して重合体を析出させる。
【００５０】
再沈殿溶媒中に滴下、あるいは、再沈殿溶媒と混合する重合体溶液の溶液粘度は特に限定されないが、重合体に残存する単量体の量をより低減できる点から、０．０１Ｐａ・ｓ以下が好ましい。
【００５１】
重合体溶液を希釈するのに用いられる良溶媒としては、例えば、上記のレジスト用重合体の製造方法において用いられる有機溶剤と同様のものが挙げられる。重合体溶液を希釈するのに用いられる良溶媒は、１種を用いても、２種以上を併用してもよい。
【００５２】
なお、重合体溶液を希釈するのに用いられる良溶媒と、レジスト用重合体の製造方法において用いられる有機溶剤とは、異なるものであってもよい。
【００５３】
再沈殿工程において用いられる再沈殿溶媒としては、製造する重合体の貧溶媒であることが必要であり、重合体溶液を再沈殿溶媒中に滴下、あるいは、再沈殿溶媒に混合した後の全溶媒のＳＰ値を３０〜３５［ＭＰａ1/2］にできる溶剤が好ましい。重合体溶液を再沈殿溶媒中に滴下、あるいは、再沈殿溶媒に混合した後の全溶媒のＳＰ値については後述する。
【００５４】
再沈殿溶媒は、重合体溶液のＳＰ値、混合する重合体溶液と再沈殿溶媒との割合などに応じて適宜選択することができる。
【００５５】
多くの場合、再沈殿溶媒としては、ＳＰ値が３０〜５０［ＭＰａ1/2］の溶剤が好ましく、３１〜４２がより好ましい。このような再沈殿溶媒としては、例えば、水、あるいは、水を含む溶液、具体的には、水とメタノールとの混合溶液、水とアセトニトリルとの混合溶液などが挙げられる。再沈殿溶媒としては、中でも、水：メタノール＝５：９５〜５０：５０、より好ましくは５：９５〜３０：７０（体積比）である水とメタノールとの混合溶液が好ましい。
【００５６】
再沈殿溶媒は、１種を用いても、２種以上を併用してもよい。
【００５７】
反応器に仕込む再沈殿溶媒の量は特に限定されず、適宜決めればよい。通常は、再沈殿溶媒中に滴下、あるいは、再沈殿溶媒に混合する重合体溶液に対して体積比で３〜２０倍の範囲内で使用する。
【００５８】
再沈殿工程においては、例えば、溶剤（再沈殿溶媒）をあらかじめ反応器に仕込み、好ましくは反応器内の再沈殿溶媒を攪拌しながら、製造した重合体溶液あるいは良溶媒で適当な溶液粘度に希釈した重合体溶液を再沈殿溶媒中に滴下する。重合体溶液は再沈殿溶媒に滴下せずに一時に混合してもよい。
【００５９】
再沈殿時における再沈殿溶媒の温度は、通常、常温程度、具体的には０〜３０℃であるが、特に限定されず、適宜決めればよい。
【００６０】
また、通常、常圧下において再沈殿を行うが、再沈殿時の圧力は特に限定されず、適宜決めればよい。
【００６１】
再沈殿工程において、重合体溶液の滴下速度は特に限定されず、適宜決めればよい。通常、重合体溶液は、ゆっくりと滴下する方が好ましい。
【００６２】
再沈殿工程においては、重合体溶液の滴下開始時に、反応器内の再沈殿溶媒を攪拌レイノルズ数（Ｒｅ）が１０００〜１００００００の範囲になるように攪拌することが好ましい。この攪拌レイノルズ数の範囲は、通常、液体が乱流状態になる範囲である。再沈殿溶媒の攪拌レイノルズ数（Ｒｅ）は３０００以上であることがより好ましく、１００００以上であることが特に好ましい。再沈殿溶媒の攪拌レイノルズ数を上記の範囲にすることにより、さらに優れた性能を有するレジスト用重合体を得ることができる。また、装置上、再沈殿溶媒の攪拌レイノルズ数（Ｒｅ）は２０００００以下であることがより好ましい。
【００６３】
反応器内の再沈殿溶媒の攪拌レイノルズ数（Ｒｅ）の値は、重合体溶液の滴下時、常に上記の範囲内であることが好ましい。
【００６４】
そして、この再沈殿工程においては、重合体溶液を再沈殿溶媒中に滴下した後の全溶媒（沈殿物を除く全て）のＳＰ値が３０〜３５［ＭＰａ1/2］になるようにすることが好ましい。
【００６５】
また、重合体溶液を再沈殿溶媒に混合する場合も、重合体溶液を再沈殿溶媒に混合した後の全溶媒のＳＰ値が上記の範囲内になるようにする。
【００６６】
重合体溶液を再沈殿溶媒中に滴下した後の全溶媒のＳＰ値、または、重合体溶液を再沈殿溶媒に混合した後の全溶媒のＳＰ値が３０〜３５［ＭＰａ1/2］になるようにすることにより、特に、攪拌時の作業性向上および残存単量体低減の点で、さらに優れた性能を有するレジスト用重合体を製造することができる。また、重合体溶液を再沈殿溶媒中に滴下した時、あるいは、重合体溶液を再沈殿溶媒に混合した時に、塊状の重合体沈殿物が生成することも抑制される。さらには、得られるレジスト用重合体中に残存する未反応の単量体や重合開始剤、再沈殿溶媒等をより少なくすることができる。
【００６７】
ここで「溶媒のＳＰ値」は、Ｗｉｌｅｙ  Ｉｎｔｅｒｎａｔｉｏｎａｌ社、Ｐｏｌｙｍｅｒ  Ｈａｎｄｂｏｏｋ  ４th  Ｅｄｉｔｉｏｎに記載の値を用いる。ただし、プロピレングリコールモノメチルエーテルアセテートのＳＰ値は別途求めた１７．８を用いる。また、混合溶媒の場合、「溶媒のＳＰ値」は、溶媒Ａ、Ｂ、・・・を混合する場合、
混合溶媒のＳＰ値＝（溶媒ＡのＳＰ値×溶媒Ａのモル比＋溶媒ＢのＳＰ値×溶媒Ｂのモル比＋・・）
のようにして算出する。すなわち、
混合溶媒のＳＰ値＝Σ（混合溶媒を構成する成分ｉのＳＰ値×混合溶媒中の成分ｉのモル分率）
とする。
【００６８】
重合体溶液の滴下あるいは混合終了後、さらに所定時間、例えば、０．５〜１．５時間程度、反応器内のスラリーを攪拌しながら、反応器内のスラリーの温度を所定の温度、例えば、１０〜６０℃程度に保持することが好ましい。このようにすることにより、さらに優れた性能を有するレジスト用重合体を製造できることがある。
【００６９】
上記の再沈殿工程は、特に、親水性基を有する構成単位、例えば、水酸基、カルボキシ基などを有する構成単位を含有するレジスト用重合体の製造に適用した場合、より優れた効果を得ることができる。
【００７０】
再沈殿工程における析出物を濾別して得られるレジスト用重合体は、通常、再沈殿溶媒を多く含む湿粉である。そのため、本発明においては、この含液率の高いレジスト用重合体を乾燥させる乾燥工程を行う。
【００７１】
本発明の乾燥工程においては、まず最初、レジスト用重合体の含液率１０％以上の領域では、レジスト用重合体の粉末温度が−３０〜４０℃となるように制御してレジスト用重合体を乾燥させる。このとき、レジスト用重合体の粉末温度は一定に保つ必要は必ずしもなく、上記の範囲内で変化させることもできる。
【００７２】
レジスト用重合体の含液率５０％以上の領域では、レジスト用重合体の粉末温度が３０℃未満となるように制御することがより好ましい。
【００７３】
そして、レジスト用重合体の含液率１０％未満（０％も含む）の領域では、レジスト用重合体の粉末温度が３０〜７０℃となるように制御してレジスト用重合体を乾燥させる。このときも、レジスト用重合体の粉末温度は一定に保つ必要は必ずしもなく、上記の範囲内で変化させることもできる。
【００７４】
レジスト用重合体の含液率１０％未満の領域では、レジスト用重合体の粉末温度が４０℃以上となるように制御することがより好ましい。また、レジスト用重合体の含液率１０％未満の領域では、レジスト用重合体の粉末温度が６０℃以下となるように制御することがより好ましい。
【００７５】
ただし、この乾燥工程においては、レジスト用重合体の含液率１０％以上の領域では、レジスト用重合体の含液率１０％未満（０％も含む）の領域よりも低いレジスト用重合体の粉末温度でレジスト用重合体を乾燥させる。
【００７６】
乾燥工程において、レジスト用重合体は、空気中など、酸素含有ガス雰囲気中で乾燥させることもできるし、不活性ガス雰囲気中で乾燥させることもできる。また、レジスト用重合体は、常圧で乾燥させることもできるし、減圧下で乾燥させることもできる。
【００７７】
使用する乾燥装置としては特に限定されず、公知のものいずれをも用いることができる。
【００７８】
この方法において重要なのは、レジスト用重合体の含液率１０％以上の領域では、レジスト用重合体の粉末温度が−３０〜４０℃となるように制御し、レジスト用重合体の含液率１０％未満の領域では、レジスト用重合体の粉末温度が、レジスト用重合体の含液率１０％以上の領域におけるレジスト用重合体の粉末温度よりも高温で、かつ、３０〜７０℃となるように制御してレジスト用重合体を乾燥させることである。その他の乾燥条件は、適宜選択することができる。
尚、より具体的な温度条件としては、レジスト用重合体の含液率１０％以上の領域では、レジスト用重合体の粉末温度が−２０〜３０℃となるように制御し、レジスト用重合体の含液率１０％未満の領域では、レジスト用重合体の粉末温度が、レジスト用重合体の含液率１０％以上の領域におけるレジスト用重合体の粉末温度よりも高温で、かつ、３０〜６０℃となるように制御する条件が挙げられる。また更に具体的な温度条件としては、レジスト用重合体の含液率１０％未満の領域では、レジスト用重合体の粉末温度が３０〜４０℃、あるいは４０〜６０℃となるように制御する条件が挙げられる。
【００７９】
なお、乾燥時間は適宜決めればよい。
【００８０】
この乾燥工程は、レジスト用重合体の製造時に限らず、液体を多く含むレジスト用重合体の乾燥に適用することができる。
【００８１】
次に、本発明のレジスト用重合体の製造方法を適用可能なレジスト用重合体について説明する。
【００８２】
本発明は、レジスト用重合体として用いられる重合体すべてについて適用可能であるが、中でも、化学増幅型レジスト用重合体の製造に適用した場合に、より高い本発明の効果が得られる。
【００８３】
好適な化学増幅型レジスト用重合体は、通常、酸脱離性基を有する構成単位と、ラクトン骨格を有する構成単位とを含有する。ここで「酸脱離性基」とは、酸の作用により分解または脱離する基のことをいう。
【００８４】
なお、この化学増幅型レジスト用重合体において、酸脱離性基を有する構成単位、および、ラクトン骨格を有する構成単位は、それぞれ、全て同じである必要はなく、２種以上が混在するものであってもよい。また、この化学増幅型レジスト用重合体において、各構成単位は任意のシーケンスを取り得る。したがって、この化学増幅型レジスト用重合体は、ランダム共重合体であっても、交互共重合体であっても、ブロック共重合体であってもよい。
【００８５】
また、この化学増幅型レジスト用重合体は、酸脱離性基を有する構成単位、および、ラクトン骨格を有する構成単位以外の構成単位を含有していてもよい。
【００８６】
上記の化学増幅型レジスト用重合体中の酸脱離性基を有する構成単位の比率は、感度および解像度の点から、合計で、３０モル％以上が好ましい。また、上記の化学増幅型レジスト用重合体中の酸脱離性基を有する構成単位の比率は、基板表面との密着性の点から、合計で、６０モル％以下が好ましい。
【００８７】
上記の化学増幅型レジスト用重合体中のラクトン骨格を有する構成単位の比率は、基板表面との密着性の点から、合計で、３０モル％以上が好ましい。また、上記の化学増幅型レジスト用重合体中のラクトン骨格を有する構成単位の比率は、感度および解像度の点から、合計で、６０モル％以下が好ましい。
【００８８】
酸脱離性基を有する構成単位について説明する。
【００８９】
酸脱離性基は、酸の作用により分解または脱離する基であれば特に限定されないが、レジストに必要とされるドライエッチング耐性が高い点から、脂環式骨格を有することが好ましい。
【００９０】
酸脱離性基を有する構成単位としては、レジストに必要とされるドライエッチング耐性が高い点から、脂環式骨格を有する構成単位であることが好ましい。脂環式骨格を有する構成単位とは、環状の炭化水素基を１個以上有する構造を有する構成単位である。このような構成単位は、通常、環状の炭化水素基が酸の作用により脱離する基である。
【００９１】
酸脱離性基を有する構成単位としては、レジストに必要とされるドライエッチング耐性が高い点から、下記式（３−１−１）で表される構成単位、下記式（３−２−１）で表される構成単位、下記式（３−３−１）で表される構成単位が特に好ましい。
【００９２】
【化１】
0004698972.tif 000002
【００９３】
（式（３−１−１）中、Ｒ31は水素原子またはメチル基を表し、Ｒ1は炭素数１〜３のアルキル基を表し、Ｘ1は、置換基としてヒドロキシ基、カルボキシ基、炭素数１〜６のアシル基、炭素数１〜６のアルコキシ基、炭素数１〜６のアルコールでエステル化されたカルボキシ基およびアミノ基からなる群より選ばれる少なくとも一つの基を有していてもよい炭素数１〜６の直鎖もしくは分岐アルキル基、ヒドロキシ基、カルボキシ基、炭素数１〜６のアシル基、炭素数１〜６のアルコキシ基、炭素数１〜６のアルコールでエステル化されたカルボキシ基またはアミノ基を表し、ｎ１は０〜４の整数を表す。なお、ｎ１が２以上の場合にはＸ1として複数の異なる基を有することも含む。
【００９４】
式（３−２−１）中、Ｒ32は水素原子またはメチル基を表し、Ｒ2、Ｒ3はそれぞれ独立に炭素数１〜３のアルキル基を表し、Ｘ2は、置換基としてヒドロキシ基、カルボキシ基、炭素数１〜６のアシル基、炭素数１〜６のアルコキシ基、炭素数１〜６のアルコールでエステル化されたカルボキシ基およびアミノ基からなる群より選ばれる少なくとも一つの基を有していてもよい炭素数１〜６の直鎖もしくは分岐アルキル基、ヒドロキシ基、カルボキシ基、炭素数１〜６のアシル基、炭素数１〜６のアルコキシ基、炭素数１〜６のアルコールでエステル化されたカルボキシ基またはアミノ基を表し、ｎ２は０〜４の整数を表す。なお、ｎ２が２以上の場合にはＸ2として複数の異なる基を有することも含む。
【００９５】
式（３−３−１）中、Ｒ33は水素原子またはメチル基を表し、Ｒ4は炭素数１〜３のアルキル基を表し、Ｘ3は、置換基としてヒドロキシ基、カルボキシ基、炭素数１〜６のアシル基、炭素数１〜６のアルコキシ基、炭素数１〜６のアルコールでエステル化されたカルボキシ基およびアミノ基からなる群より選ばれる少なくとも一つの基を有していてもよい炭素数１〜６の直鎖もしくは分岐アルキル基、ヒドロキシ基、カルボキシ基、炭素数１〜６のアシル基、炭素数１〜６のアルコキシ基、炭素数１〜６のアルコールでエステル化されたカルボキシ基またはアミノ基を表し、ｎ３は０〜４の整数を表し、ｑは０または１を表す。なお、ｎ３が２以上の場合にはＸ3として複数の異なる基を有することも含む。）
なお、式（３−１−１）、式（３−２−１）および式（３−３−１）において、Ｘ1、Ｘ2およびＸ3で置換される位置は、環状構造のどの位置であってもよい。
【００９６】
式（３−１−１）中のＲ1としては、感度および解像度の点から、メチル基、エチル基、イソプロピル基が好ましい。
【００９７】
式（３−１−１）中のｎ１は、ドライエッチング耐性が高い点から、０であることが好ましい。
【００９８】
式（３−２−１）中のＲ2、Ｒ3としては、感度および解像度の点から、メチル基、エチル基、イソプロピル基が好ましい。
【００９９】
式（３−２−１）中のｎ２は、ドライエッチング耐性が高い点から、０であることが好ましい。
【０１００】
式（３−３−１）中のＲ4としては、感度および解像度の点から、メチル基、エチル基、イソプロピル基が好ましい。
【０１０１】
式（３−３−１）中のｎ３は、ドライエッチング耐性が高い点から、０であることが好ましい。
【０１０２】
式（３−３−１）中のｑは、ドライエッチング耐性が高い点から、１であることが好ましい。
【０１０３】
また、酸脱離性基を有する構成単位としては、高い感度および解像度が得られる点から、下記式（３−５）で表される構成単位も特に好ましい。
【０１０４】
【化２】
0004698972.tif 000003
【０１０５】
（式（３−５）中、Ｒ35は水素原子またはメチル基を表す。）
酸脱離性基を有する構成単位を重合体に導入するためには、酸脱離性基を有する単量体を重合（共重合も含む）すればよい。酸脱離性基を有する単量体は、１種、あるいは、必要に応じて２種以上を組み合わせて使用することができる。
【０１０６】
酸脱離性基を有する単量体として、具体的には、下記式（９−１）〜（９−１８）、（９−２３）で表される単量体が挙げられる。式（９−１）〜（９−１８）、（９−２３）中、Ｒは水素原子またはメチル基を表す。
【０１０７】
【化３】
0004698972.tif 000004
【０１０８】
酸脱離性基を有する単量体としては、中でも、感度および解像度の点から、上記式（９−１）で表される単量体、上記式（９−２）で表される単量体、上記式（９−５）で表される単量体、上記式（９−１６）で表される単量体、上記式（９−２３）で表される単量体あるいはこの幾何異性体、および、これらの光学異性体がより好ましく、上記式（９−１）で表される単量体、上記式（９−２）で表される単量体が特に好ましい。
【０１０９】
ラクトン骨格を有する構成単位について説明する。
【０１１０】
ラクトン骨格を有する構成単位が酸により脱離する保護基を有している場合、より優れた感度を有する。また、ラクトン骨格を有する構成単位が高い炭素密度、つまり構成単位中の全原子数に対する炭素原子数の割合が高い場合、より優れたドライエッチング耐性を有する。
【０１１１】
ラクトン骨格を有する構成単位としては、感度あるいはドライエッチング耐性の点から、下記式（４−１）で表される構成単位、下記式（４−２）で表される構成単位、下記式（４−３）で表される構成単位、下記式（４−４）で表される構成単位、下記式（４−５）で表される構成単位、下記式（４−６）で表される構成単位、下記式（４−１０）で表される構成単位が好ましい。
【０１１２】
【化４】
0004698972.tif 000005
【０１１３】
（式（４−１）中、Ｒ41は水素原子またはメチル基を表し、Ｒ401、Ｒ402はそれぞれ独立に水素原子、炭素数１〜６の直鎖もしくは分岐アルキル基、ヒドロキシ基、カルボキシ基または炭素数１〜６のアルコールでエステル化されたカルボキシ基を表すか、あるいは、Ｒ401とＲ402とが一緒になって−Ｏ−、−Ｓ−、−ＮＨ−または炭素数１〜６のメチレン鎖［−（ＣＨ2）j−（ｊは１〜６の整数を表す）］を表し、ｉは０または１を表し、Ｘ5は、置換基としてヒドロキシ基、カルボキシ基、炭素数１〜６のアシル基、炭素数１〜６のアルコキシ基、炭素数１〜６のアルコールでエステル化されたカルボキシ基、シアノ基およびアミノ基からなる群より選ばれる少なくとも一つの基を有していてもよい炭素数１〜６の直鎖もしくは分岐アルキル基、ヒドロキシ基、カルボキシ基、炭素数１〜６のアシル基、炭素数１〜６のアルコキシ基、炭素数１〜６のアルコールでエステル化されたカルボキシ基またはアミノ基を表し、ｎ５は０〜４の整数を表し、ｍは１または２を表す。なお、ｎ５が２以上の場合にはＸ5として複数の異なる基を有することも含む。
【０１１４】
式（４−２）中、Ｒ42は水素原子またはメチル基を表し、Ｒ201、Ｒ202はそれぞれ独立に水素原子、炭素数１〜６の直鎖もしくは分岐アルキル基、ヒドロキシ基、カルボキシ基または炭素数１〜６のアルコールでエステル化されたカルボキシ基を表し、Ａ1とＡ2とが一緒になって−Ｏ−、−Ｓ−、−ＮＨ−または炭素数１〜６のメチレン鎖［−（ＣＨ2）k−（ｋは１〜６の整数を表す）］を表す。Ｘ6は、置換基としてヒドロキシ基、カルボキシ基、炭素数１〜６のアシル基、炭素数１〜６のアルコキシ基、炭素数１〜６のアルコールでエステル化されたカルボキシ基、シアノ基およびアミノ基からなる群より選ばれる少なくとも一つの基を有していてもよい炭素数１〜６の直鎖もしくは分岐アルキル基、ヒドロキシ基、カルボキシ基、炭素数１〜６のアシル基、炭素数１〜６のアルコキシ基、炭素数１〜６のアルコールでエステル化されたカルボキシ基またはアミノ基を表し、ｎ６は０〜４の整数を表す。なお、ｎ６が２以上の場合にはＸ6として複数の異なる基を有することも含む。
【０１１５】
式（４−３）中、Ｒ43は水素原子またはメチル基を表し、Ｒ203、Ｒ204はそれぞれ独立に水素原子、炭素数１〜６の直鎖もしくは分岐アルキル基、ヒドロキシ基、カルボキシ基または炭素数１〜６のアルコールでエステル化されたカルボキシ基を表し、Ａ3、Ａ4はそれぞれ独立に水素原子、炭素数１〜６の直鎖もしくは分岐アルキル基、ヒドロキシ基、カルボキシ基または炭素数１〜６のアルコールでエステル化されたカルボキシ基を表すか、あるいは、Ａ3とＡ4とが一緒になって−Ｏ−、−Ｓ−、−ＮＨ−または炭素数１〜６のメチレン鎖［−（ＣＨ2）l−（ｌは１〜６の整数を表す）］を表す。Ｘ7は、置換基としてヒドロキシ基、カルボキシ基、炭素数１〜６のアシル基、炭素数１〜６のアルコキシ基、炭素数１〜６のアルコールでエステル化されたカルボキシ基、シアノ基およびアミノ基からなる群より選ばれる少なくとも一つの基を有していてもよい炭素数１〜６の直鎖もしくは分岐アルキル基、ヒドロキシ基、カルボキシ基、炭素数１〜６のアシル基、炭素数１〜６のアルコキシ基、炭素数１〜６のアルコールでエステル化されたカルボキシ基またはアミノ基を表し、ｎ７は０〜４の整数を表す。なお、ｎ７が２以上の場合にはＸ7として複数の異なる基を有することも含む。
【０１１６】
式（４−４）中、Ｒ44は水素原子またはメチル基を表し、Ｒ51、Ｒ61、Ｒ71はそれぞれ独立に水素原子またはメチル基を表す。Ｙ11、Ｙ21、Ｙ31はそれぞれ独立に−ＣＨ2−または−ＣＯ−Ｏ−を表し、そのうち少なくとも一つは−ＣＯ−Ｏ−を表す。Ｘ8は、置換基としてヒドロキシ基、カルボキシ基、炭素数１〜６のアシル基、炭素数１〜６のアルコキシ基、炭素数１〜６のアルコールでエステル化されたカルボキシ基、シアノ基およびアミノ基からなる群より選ばれる少なくとも一つの基を有していてもよい炭素数１〜６の直鎖もしくは分岐アルキル基、ヒドロキシ基、カルボキシ基、炭素数１〜６のアシル基、炭素数１〜６のアルコキシ基、炭素数１〜６のアルコールでエステル化されたカルボキシ基またはアミノ基を表し、ｎ８は０〜４の整数を表す。なお、ｎ８が２以上の場合にはＸ8として複数の異なる基を有することも含む。
【０１１７】
式（４−５）中、Ｒ45は水素原子またはメチル基を表し、Ｒ8、Ｒ9はそれぞれ独立に水素原子または炭素数１〜８の直鎖もしくは分岐アルキル基を表し、Ｒ52、Ｒ62、Ｒ72はそれぞれ独立に水素原子またはメチル基を表す。Ｙ12、Ｙ22、Ｙ32はそれぞれ独立に−ＣＨ2−または−ＣＯ−Ｏ−を表し、そのうち少なくとも一つは−ＣＯ−Ｏ−を表す。Ｘ9は、置換基としてヒドロキシ基、カルボキシ基、炭素数１〜６のアシル基、炭素数１〜６のアルコキシ基、炭素数１〜６のアルコールでエステル化されたカルボキシ基、シアノ基およびアミノ基からなる群より選ばれる少なくとも一つの基を有していてもよい炭素数１〜６の直鎖もしくは分岐アルキル基、ヒドロキシ基、カルボキシ基、炭素数１〜６のアシル基、炭素数１〜６のアルコキシ基、炭素数１〜６のアルコールでエステル化されたカルボキシ基またはアミノ基を表し、ｎ９は０〜４の整数を表す。なお、ｎ９が２以上の場合にはＸ9として複数の異なる基を有することも含む。
【０１１８】
式（４−６）中、Ｒ46は水素原子またはメチル基を表し、Ｒ10は水素原子または炭素数１〜８の直鎖もしくは分岐アルキル基を表し、Ｒ53、Ｒ63、Ｒ73はそれぞれ独立に水素原子またはメチル基を表す。Ｙ13、Ｙ23、Ｙ33はそれぞれ独立に−ＣＨ2−または−ＣＯ−Ｏ−を表し、そのうち少なくとも一つは−ＣＯ−Ｏ−を表す。Ｘ10は、置換基としてヒドロキシ基、カルボキシ基、炭素数１〜６のアシル基、炭素数１〜６のアルコキシ基、炭素数１〜６のアルコールでエステル化されたカルボキシ基、シアノ基およびアミノ基からなる群より選ばれる少なくとも一つの基を有していてもよい炭素数１〜６の直鎖もしくは分岐アルキル基、ヒドロキシ基、カルボキシ基、炭素数１〜６のアシル基、炭素数１〜６のアルコキシ基、炭素数１〜６のアルコールでエステル化されたカルボキシ基またはアミノ基を表し、ｎ１０は０〜４の整数を表す。なお、ｎ１０が２以上の場合にはＸ10として複数の異なる基を有することも含む。
【０１１９】
式（４−１０）中、Ｒ91、Ｒ92、Ｒ93、Ｒ94はそれぞれ独立に水素原子、炭素数１〜６の直鎖もしくは分岐アルキル基、ヒドロキシ基、カルボキシ基または炭素数１〜６のアルコールでエステル化されたカルボキシ基を表すか、あるいは、Ｒ91とＲ92とが一緒になって−Ｏ−、−Ｓ−、−ＮＨ−または炭素数１〜６のメチレン鎖［−（ＣＨ2）t−（ｔは１〜６の整数を表す）］を表し、ｍ１は１または２を表す。）
なお、式（４−１）、式（４−２）、式（４−３）、式（４−４）、式（４−５）および式（４−６）において、Ｘ5、Ｘ6、Ｘ7、Ｘ8、Ｘ9およびＸ10で置換される位置は、環状構造のどの位置であってもよい。
【０１２０】
式（４−１）中のｎ５は、ドライエッチング耐性が高い点から、０であることが好ましい。
【０１２１】
式（４−１）中のｍは、感度および解像度の点から、１であることが好ましい。
【０１２２】
式（４−２）中のＡ1、Ａ2としては、ドライエッチング耐性が高い点から、−ＣＨ2−が好ましく、有機溶媒への溶解性が高い点から、−Ｏ−が好ましい。
【０１２３】
式（４−２）中のＲ201、Ｒ202としては、有機溶媒への溶解性が高い点から、水素原子、メチル基、エチル基、イソプロピル基が好ましい。
【０１２４】
式（４−２）中のｎ６は、ドライエッチング耐性が高い点から、０であることが好ましい。
【０１２５】
式（４−３）中のＡ3、Ａ4としては、ドライエッチング耐性が高い点から、−ＣＨ2−が好ましく、有機溶媒への溶解性が高い点から、−Ｏ−が好ましい。
【０１２６】
式（４−３）中のＲ203、Ｒ204としては、有機溶媒への溶解性が高い点から、水素原子、メチル基、エチル基、イソプロピル基が好ましい。
【０１２７】
式（４−３）中のｎ７は、ドライエッチング耐性が高い点から、０であることが好ましい。
【０１２８】
式（４−４）中のＲ51、Ｒ61、Ｒ71としては、有機溶媒への溶解性が高い点から、水素原子が好ましい。
【０１２９】
式（４−４）中のＹ11、Ｙ21、Ｙ31としては、金属表面等への密着性が高い点から、一つが−ＣＯ−Ｏ−であり、残りの二つが−ＣＨ2−であることが好ましい。
【０１３０】
式（４−４）中のｎ８は、ドライエッチング耐性が高い点から、０であることが好ましい。
【０１３１】
式（４−５）中のＲ8、Ｒ9としては、感度および解像度の点から、メチル基、エチル基、イソプロピル基が好ましい。
【０１３２】
式（４−５）中のＲ52、Ｒ62、Ｒ72としては、有機溶媒への溶解性が高い点から、水素原子が好ましい。
【０１３３】
式（４−５）中のＹ12、Ｙ22、Ｙ32としては、金属表面等への密着性が高い点から、一つが−ＣＯ−Ｏ−であり、残りの二つが−ＣＨ2−であることが好ましい。
【０１３４】
式（４−５）中のｎ９は、ドライエッチング耐性が高い点から、０であることが好ましい。
【０１３５】
式（４−６）中のＲ10としては、感度および解像度の点から、メチル基、エチル基、イソプロピル基が好ましい。
【０１３６】
式（４−６）中のＲ53、Ｒ63、Ｒ73としては、有機溶媒への溶解性が高い点から、水素原子が好ましい。
【０１３７】
式（４−６）中のＹ13、Ｙ23、Ｙ33としては、金属表面等への密着性が高い点から、一つが−ＣＯ−Ｏ−であり、残りの二つが−ＣＨ2−であることが好ましい。
【０１３８】
式（４−６）中のｎ１０は、ドライエッチング耐性が高い点から、０であることが好ましい。
【０１３９】
式（４−１０）中、Ｒ91、Ｒ92、Ｒ93、Ｒ94としては、有機溶媒への溶解性が高い点から、水素原子、メチル基が好ましい。
【０１４０】
式（４−１０）中のｍ１は、感度および解像度の点から、１であることが好ましい。
【０１４１】
ラクトン骨格を有する構成単位を重合体に導入するためには、ラクトン骨格を有する単量体を共重合すればよい。ラクトン骨格を有する単量体は、１種、あるいは、必要に応じて２種以上を組み合わせて使用することができる。
【０１４２】
ラクトン骨格を有する単量体としては、例えば、δ−バレロラクトン環を有する（メタ）アクリル酸誘導体、γ−ブチロラクトン環を有する（メタ）アクリル酸誘導体、多環式ラクトンを有する（メタ）アクリル酸誘導体、および、これらの化合物のラクトン環上に置換基を有する誘導体が挙げられる。
【０１４３】
ラクトン骨格を有する単量体として、具体的には、下記式（１０−１）〜（１０−２４）、（１０−４１）で表される単量体が挙げられる。式（１０−１）〜（１０−２４）、（１０−４１）中、Ｒは水素原子またはメチル基を表す。
【０１４４】
【化５】
0004698972.tif 000006
【０１４５】
ラクトン骨格を有する単量体としては、中でも、感度の点から、上記式（１０−１）で表される単量体、上記式（１０−２）で表される単量体、上記式（１０−４１）で表される単量体、および、その光学異性体がより好ましく、ドライエッチング耐性の点から、上記式（１０−６）で表される単量体、上記式（１０−１０）で表される単量体、上記式（１０−１４）で表される単量体、上記式（１０−１８）で表される単量体、上記式（１０−２１）で表される単量体、および、これらの幾何異性体、光学異性体がより好ましく、レジスト溶媒への溶解性の点から、上記式（１０−７）で表される単量体、上記式（１０−１１）で表される単量体、上記式（１０−１５）で表される単量体、上記式（１０−１９）で表される単量体、および、これらの幾何異性体、光学異性体がより好ましい。
【０１４６】
本発明により製造される化学増幅型レジスト用重合体は、さらに、上記以外の構成単位を含有していてもよい。すなわち、本発明においては、酸脱離性基を有する単量体およびラクトン骨格を有する単量体以外の共重合可能な他の単量体を共重合して化学増幅型レジスト用重合体を製造してもよい。
【０１４７】
本発明により製造される化学増幅型レジスト用重合体は、例えば、酸脱離性基を有しない、脂環式骨格を有する構成単位１種以上を含有することができる。
【０１４８】
脂環式骨格を有する構成単位を含有する化学増幅型レジスト用重合体は、ドライエッチング耐性に優れている。さらには、これらの構成単位が水酸基を有している場合、より優れたレジストパターン形状が得られる。
【０１４９】
また、本発明により製造される化学増幅型レジスト用重合体は、親水性基を有する構成単位１種以上を含有することもできる。なお、上記の脂環式骨格を有する構成単位が水酸基を有している場合、この構成単位は親水性基を有する構成単位である。
【０１５０】
親水性基を有する構成単位を含有する化学増幅型レジスト用重合体は、現像液への溶解性に優れており、得られるレジストパターン形状が良好である。
【０１５１】
親水性基を有する構成単位を重合体に導入するためには、親水性基を有する単量体を含むモノマー組成物を共重合すればよい。親水性基を有する単量体は、１種、あるいは、必要に応じて２種以上を組み合わせて使用することができる。
【０１５２】
親水性基を有する単量体としては、例えば、末端ヒドロキシ基を有する（メタ）アクリレート、および、これらの単量体の親水性基上にアルキル基、ヒドロキシ基、カルボキシ基等の置換基を有する誘導体や、シクロヘキシル（メタ）アクリレート、１−イソボルニル（メタ）アクリレート、アダマンチル（メタ）アクリレート、トリシクロデカニル（メタ）アクリレート、ジシクロペンチル（メタ）アクリレート、２−（メタ）アクリロイルオキシ−２−メチルアダマンタン、２−（メタ）アクリロイルオキシ−２−エチルアダマンタン等の環式炭化水素基が置換基としてヒドロキシ基、カルボキシ基等の親水性基を有する単量体が挙げられる。
【０１５３】
このような親水性基を有する単量体として、具体的には、（メタ）アクリル酸、（メタ）アクリル酸２−ヒドロキシエチル、（メタ）アクリル酸３−ヒドロキシプロピル、（メタ）アクリル酸２−ヒドロキシ−ｎ−プロピル、（メタ）アクリル酸４−ヒドロキシブチル、１−メタクリロイルオキシ−３−ヒドロキシアダマンタン等が挙げられる。
【０１５４】
親水性基を有する単量体としては、中でも、レジスト組成物材料に使用したときの重合体の基板に対する密着性の点から、１−メタクリロイルオキシ−３−ヒドロキシアダマンタン等が好ましい。
【０１５５】
親水性基を有する構成単位１種以上を含有する場合、通常、レジスト用重合体中の親水性基を有する構成単位の比率は、合計で、３０モル％以下が好ましい。
【０１５６】
また、本発明により製造される化学増幅型レジスト用重合体は、シアノ基を有する構成単位１種以上を含有することもできる。
【０１５７】
シアノ基を有する構成単位を含有する化学増幅型レジスト用重合体は、レジストパターンの形状が良好になり、基板との密着性が向上し、ラインエッジラフネスの発生およびマイクロゲルの生成も抑制される。
【０１５８】
シアノ基を有する構成単位としては、エッチング耐性の点から、下記式（１）で表される構成単位が好ましい。
【０１５９】
【化６】
0004698972.tif 000007
【０１６０】
（式（１）中、Ｒ01は水素原子またはメチル基を表し、Ｒ02は水素原子または炭素数１〜４のアルキル基を表し、Ｚは、エステル結合している炭素原子およびシアノ基の結合した炭素原子とともに、環式炭化水素基を構成する原子団を表し、ｐは１〜４の整数を表す。
【０１６１】
ただし、ｐが２以上の場合には、シアノ基が同一の炭素原子に結合していることも、異なる炭素原子に結合していることも含む。）
前記式（１）で表される構成単位を重合体に導入するためには、下記式（５）で表されるシアノ基を有する（メタ）アクリル酸エステル誘導体を含むモノマー組成物を共重合すればよい。下記式（５）で表される（メタ）アクリル酸エステル誘導体は、１種、あるいは、必要に応じて２種以上を組み合わせて使用することができる。
【０１６２】
【化７】
0004698972.tif 000008
【０１６３】
（式（５）中、Ｒ01は水素原子またはメチル基を表し、Ｒ02は水素原子または炭素数１〜４のアルキル基を表し、Ｚは、エステル結合している炭素原子およびシアノ基の結合した炭素原子とともに、環式炭化水素基を構成する原子団を表し、ｐは１〜４の整数を表す。
【０１６４】
ただし、ｐが２以上の場合には、シアノ基が同一の炭素原子に結合していることも、異なる炭素原子に結合していることも含む。）
なお、「（メタ）アクリル酸」は、アクリル酸とメタクリル酸の総称である。
【０１６５】
式（５）中、Ｒ02は水素原子または炭素数１〜４のアルキル基を表す。アルキル基は、直鎖状であっても、分岐していてもよい。このようなアルキル基としては、例えば、メチル基、エチル基、プロピル基、イソプロピル基などが挙げられる。Ｒ02としては、中でも、有機溶媒への溶解性の点から、水素原子またはメチル基が好ましく、水素原子がより好ましい。また、重合体の安定性、取扱いの容易さの点からも、水素原子が特に好ましい。
【０１６６】
式（５）中、Ｚは、エステル結合している炭素原子およびシアノ基の結合した炭素原子とともに、環式炭化水素基、好ましくは橋かけ環式炭化水素基を構成する原子団を表す。環式炭化水素基の炭素数は特に限定されないが、７〜２０が好ましい。この環式炭化水素基は、シアノ基以外に、置換基を有していてもよい。置換基としては、例えば、ヒドロキシ基、カルボキシ基、炭素数１〜６のアシル基、炭素数１〜６のアルコキシ基、炭素数１〜６のアルコールでエステル化されたカルボキシ基およびアミノ基からなる群より選ばれる少なくとも一つの基を有していてもよい炭素数１〜６の直鎖もしくは分岐アルキル基、ヒドロキシ基、カルボキシ基、炭素数１〜６のアシル基、炭素数１〜６のアルコキシ基、炭素数１〜６のアルコールでエステル化されたカルボキシ基、アミノ基などが挙げられる。
【０１６７】
式（５）中のＺとしては、レジストに必要とされるドライエッチング耐性が高い点から、エステル結合している炭素原子およびシアノ基の結合した炭素原子とともに、橋かけ環式炭化水素基を構成する原子団であることが好ましい。
【０１６８】
式（５）中のＺとしては、例えば、ノルボルナン環などの環式テルペン炭化水素、アダマンタン環、テトラシクロドデカン環、ジシクロペンタン環、トリシクロデカン環、デカヒドロナフタレン環、ポリヒドロアントラセン環、ショウノウ環、コレステリック環等を有する原子団が挙げられる。Ｚとしては、レジストに必要とされるドライエッチング耐性が高い点から、ノルボルナン環などの環式テルペン炭化水素、アダマンタン環、テトラシクロドデカン環、ジシクロペンタン環またはトリシクロデカン環を有する原子団が好ましく、下記式（１１−１）で表されるノルボルナン環、下記式（１１−２）で表されるテトラシクロドデカン環または下記式（１１−３）で表されるアダマンタン環を有する原子団がより好ましい。中でも、他の単量体との共重合性に優れる点から、ノルボルナン環を有する原子団が特に好ましい。
【０１６９】
【化８】
0004698972.tif 000009
【０１７０】
式（５）中、ｐは環式炭化水素基が有するシアノ基の数を表し、１〜４の整数である。ｐは、感度および解像度の点から、１または２であることが好ましく、１であることがより好ましい。
【０１７１】
ｐが２以上の場合、シアノ基は同一の炭素原子に結合していてもよく、異なる炭素原子に結合していてもよいが、金属表面等への密着性の点から、異なる炭素原子に結合していることが好ましい。
【０１７２】
シアノ基の置換位置は特に限定されないが、例えば、Ｚがノルボルニル環の場合、５位が（メタ）アクリロイル基で置換されていれば、シアノ基の置換位置は２位および／または３位であることが好ましい。
【０１７３】
上記式（５）で表される単量体として、具体的には、下記式（６−１）〜（６−６）で表される単量体が挙げられる。式（６−１）〜（６−６）中、Ｒは水素原子またはメチル基を表す。
【０１７４】
【化９】
0004698972.tif 000010
【０１７５】
上記式（５）で表される単量体としては、中でも、ドライエッチング耐性の点から、上記式（６−１）で表される単量体、上記式（６−３）で表される単量体、上記式（６−４）で表される単量体、上記式（６−６）で表される単量体が好ましく、上記式（６−１）で表される単量体、上記式（６−４）で表される単量体、上記式（６−６）で表される単量体がより好ましく、他の単量体との共重合性に優れる点から、上記式（６−１）で表される単量体が特に好ましい。
【０１７６】
また、前記式（１）で表される構成単位として、下記式（１−１）で表される構成単位が挙げられる。
【０１７７】
【化１０】
0004698972.tif 000011
【０１７８】
（式（１−１）中、Ｒ01は水素原子またはメチル基を表し、Ｒ03は水素原子または炭素数１〜６の直鎖もしくは分岐アルキル基を表す。Ａ01、Ａ02はそれぞれ独立に水素原子または炭素数１〜４の直鎖もしくは分岐アルキル基を表すか、あるいは、Ａ01とＡ02とが一緒になって−Ｏ−、−Ｓ−、−ＮＨ−または炭素数１〜６のアルキレン鎖を表す。）
前記式（１−１）で表される構成単位を重合体に導入するためには、下記式（５−１）で表されるシアノ基を有する（メタ）アクリル酸エステル誘導体を含むモノマー組成物を共重合すればよい。下記式（５−１）で表される（メタ）アクリル酸エステル誘導体は、１種、あるいは、必要に応じて２種以上を組み合わせて使用することができる。
【０１７９】
【化１１】
0004698972.tif 000012
【０１８０】
（式（５−１）中、Ｒ01は水素原子またはメチル基を表し、Ｒ03は水素原子または炭素数１〜６の直鎖もしくは分岐アルキル基を表す。Ａ01、Ａ02はそれぞれ独立に水素原子または炭素数１〜４の直鎖もしくは分岐アルキル基を表すか、あるいは、Ａ01とＡ02とが一緒になって−Ｏ−、−Ｓ−、−ＮＨ−または炭素数１〜６のアルキレン鎖を表す。）
式（５−１）中、Ｒ03は水素原子または炭素数１〜６の直鎖もしくは分岐アルキル基を表す。Ｒ03としては、他の単量体との共重合性に優れる点から、エチル基、メチル基、水素原子が好ましく、メチル基がより好ましい。
【０１８１】
式（５−１）中、Ａ01、Ａ02はそれぞれ独立に水素原子または炭素数１〜４の直鎖もしくは分岐アルキル基を表すか、あるいは、Ａ01とＡ02とが一緒になって−Ｏ−、−Ｓ−、−ＮＨ−または炭素数１〜６のアルキレン鎖を表す。Ａ01とＡ02としては、溶剤への溶解性に優れる点から、Ａ01とＡ02とがともに水素原子であることが好ましく、ドライエッチング耐性に優れる点から、Ａ01とＡ02とが一緒になって−ＣＨ2−または−ＣＨ2−ＣＨ2−を形成していることが好ましい。
【０１８２】
上記式（５−１）で表される単量体として、具体的には、下記式（６−１７）〜（６−１８）で表される単量体が挙げられる。式（６−１７）〜（６−１８）中、Ｒは水素原子またはメチル基を表す。
【０１８３】
【化１２】
0004698972.tif 000013
【０１８４】
このような上記式（５）で表されるシアノ基含有（メタ）アクリル酸エステル誘導体は、例えば、下記の工程（Ｉ）あるいは（II）にて製造することができる。下記の工程（Ｉ）は、上記式（６−１）で表される単量体の製造工程を、下記の工程（II）は、上記式（６−１７）で表される単量体の製造工程を示しているが、その他の上記式（５）で表される単量体も同様にして製造することができる。
【０１８５】
【化１３】
0004698972.tif 000014
【０１８６】
原料である（メタ）アクリロニトリル、シクロペンタジエン、２−メトキシブタジエン、（メタ）アクリル酸およびその誘導体などは公知の方法で製造することができ、また、市販品を使用することもできる。
【０１８７】
（メタ）アクリロニトリルとシクロペンタジエンあるいは２−メトキシブタジエンとの環化付加反応は、公知の方法にて容易に進行するが、必要に応じてルイス酸などの触媒を使用し、無溶媒またはメタノールなどの溶媒中で行うことが好ましい。
【０１８８】
アクリル酸あるいはメタクリル酸の不飽和結合への付加反応は、好ましくは酸触媒を使用し、無溶媒またはトルエンなどの溶媒中で、過剰のアクリル酸あるいはメタクリル酸を使用して行うことが好ましい。この付加反応において使用される酸触媒は特に限定されないが、塩酸、硫酸、硝酸、ｐ−トルエンスルホン酸、酢酸、トリフルオロ酢酸、トリフルオロメタンスルホン酸などが挙げられる。酸触媒としては、中でも、反応速度の点から、硫酸、ｐ−トルエンスルホン酸、トリフルオロメタンスルホン酸が好ましく、トリフルオロメタンスルホン酸がより好ましい。
【０１８９】
上記反応の生成物は、いくつかの幾何異性体、光学異性体を含む場合があるが、本発明においては、２種以上の異性体の混合物を用いてもよいし、精製していずれかの異性体を単独で用いてもよい。本発明においては、異性体の混合物のまま重合反応に使用することができる。また、反応中間体を含んでいてもそのまま重合反応に使用することができる。
【０１９０】
上記式（１）で表される構成単位１種以上を含有する場合、レジスト用重合体中の上記式（１）で表される構成単位の比率は、レジストパターン形状が良好である点から、合計で、５モル％以上が好ましく、１０モル％以上がより好ましい。また、この場合、レジスト用重合体中の上記式（１）で表される構成単位の比率は、感度および解像度の点から、合計で、３０モル％以下が好ましく、２５モル％以下がより好ましい。
【０１９１】
上記式（１）で表される構成単位１種以上を含有する場合、レジスト用重合体中の酸脱離性基を有する構成単位の比率は、感度および解像度の点から、合計で、３０モル％以上が好ましく、３５モル％以上がより好ましい。また、この場合、レジスト用重合体中の酸脱離性基を有する構成単位の比率は、金属表面等への密着性の点から、合計で、６０モル％以下が好ましく、５０モル％以下がより好ましい。
【０１９２】
上記式（１）で表される構成単位１種以上を含有する場合、レジスト用重合体中のラクトン骨格を有する構成単位の比率は、金属表面等への密着性の点から、合計で、３０モル％以上が好ましく、３５モル％以上がより好ましい。また、この場合、レジスト用重合体中のラクトン骨格を有する構成単位の比率は、感度および解像度の点から、合計で、６０モル％以下が好ましく、５０モル％以下がより好ましい。
【０１９３】
また、それ以外の共重合可能な他の単量体としては、例えば、（メタ）アクリル酸メチル、（メタ）アクリル酸エチル、（メタ）アクリル酸２−エチルヘキシル、（メタ）アクリル酸ｎ−プロピル、（メタ）アクリル酸イソプロピル、（メタ）アクリル酸ブチル等の直鎖または分岐構造を持つ（メタ）アクリル酸エステル；
マレイン酸、無水マレイン酸、イタコン酸、無水イタコン酸等の不飽和カルボン酸およびカルボン酸無水物；
エチレン、プロピレン、ノルボルネン、テトラフルオロエチレン、アクリルアミド、Ｎ−メチルアクリルアミド、Ｎ，Ｎ−ジメチルアクリルアミド、塩化ビニル、エチレン、フッ化ビニル、フッ化ビニリデン、テトラフルオロエチレン、ビニルピロリドン等
が挙げられる。これらの単量体は、必要に応じて１種または２種以上を組み合わせて使用することができる。
【０１９４】
通常、これらの他の単量体は、単量体成分全体に対して２０モル％以下の範囲で用いることが好ましい。
【０１９５】
本発明は、特に、以下のような化学増幅型レジスト用重合体の製造に適用した場合、より優れた本発明の効果を得ることができる。
【０１９６】
酸脱離性基を有する構成単位が２−メタクリロイルオキシ−２−メチルアダマンタン（ＭＡｄＭＡ）に由来する構成単位である重合体としては、β−メタクリロイルオキシ−γ−ブチロラクトン（ＨＧＢＭＡ）に由来する構成単位とＭＡｄＭＡに由来する構成単位とから成る重合体［ｐ（ＨＧＢＭＡ／ＭＡｄＭＡ）］、ＨＧＢＭＡに由来する構成単位とＭＡｄＭＡに由来する構成単位と１−メタクリロイルオキシ−３−ヒドロキシアダマンタン（ＨＡｄＭＡ）に由来する構成単位とから成る重合体［ｐ（ＨＧＢＭＡ／ＭＡｄＭＡ／ＨＡｄＭＡ）］、８−または９−メタクリロイルオキシ−４−オキサトリシクロ［５．２．１．０．2,6］デカン−３−オン（ＯＴＤＭＡ）に由来する構成単位とＭＡｄＭＡに由来する構成単位とＨＡｄＭＡに由来する構成単位とから成る重合体［ｐ（ＯＴＤＭＡ／ＭＡｄＭＡ／ＨＡｄＭＡ）］、ＨＧＢＭＡに由来する構成単位とＭＡｄＭＡに由来する構成単位と２−または３−シアノ−５−ノルボルニルメタクリレート（ＣＮＮＭＡ）に由来する構成単位とから成る重合体［ｐ（ＨＧＢＭＡ／ＭＡｄＭＡ／ＣＮＮＭＡ）］、ＯＴＤＭＡに由来する構成単位とＭＡｄＭＡに由来する構成単位とＣＮＮＭＡに由来する構成単位とから成る重合体［ｐ（ＯＴＤＭＡ／ＭＡｄＭＡ／ＣＮＮＭＡ）］、２−ｅｘｏ−メタクリロイルオキシ−４−オキサトリシクロ［４．２．１．０3,7］ノナン−５−オン（ＯＴＮＭＡ）に由来する構成単位とＭＡｄＭＡに由来する構成単位とＨＧＢＭＡに由来する構成単位とから成る重合体［ｐ（ＯＴＮＭＡ／ＭＡｄＭＡ／ＨＧＢＭＡ）］等の共重合体が挙げられる。
【０１９７】
酸脱離性基を有する構成単位がｔｅｒｔ−ブチルメタクリレート（ＴＢＭＡ）に由来する構成単位である重合体としては、ＨＧＢＭＡに由来する構成単位とＴＢＭＡに由来する構成単位とから成る重合体［ｐ（ＨＧＢＭＡ／ＴＢＭＡ）］、ＨＧＢＭＡに由来する構成単位とＴＢＭＡに由来する構成単位とＨＡｄＭＡに由来する構成単位とから成る重合体［ｐ（ＨＧＢＭＡ／ＴＢＭＡ／ＨＡｄＭＡ）］、ＯＴＤＭＡに由来する構成単位とＴＢＭＡに由来する構成単位とＨＡｄＭＡに由来する構成単位とから成る重合体［ｐ（ＯＴＤＭＡ／ＴＢＭＡ／ＨＡｄＭＡ）］、ＨＧＢＭＡに由来する構成単位とＴＢＭＡに由来する構成単位とＣＮＮＭＡに由来する構成単位とから成る重合体［ｐ（ＨＧＢＭＡ／ＴＢＭＡ／ＣＮＮＭＡ）］、ＯＴＤＭＡに由来する構成単位とＴＢＭＡに由来する構成単位とＣＮＮＭＡに由来する構成単位とから成る重合体［ｐ（ＯＴＤＭＡ／ＴＢＭＡ／ＣＮＮＭＡ）］、ＯＴＮＭＡに由来する構成単位とＴＢＭＡに由来する構成単位とＨＧＢＭＡに由来する構成単位とから成る重合体［ｐ（ＯＴＮＭＡ／ＴＢＭＡ／ＨＧＢＭＡ）］等の共重合体が挙げられる。
【０１９８】
酸脱離性基を有する構成単位が４−メタクリロイルオキシ−４−エチル−テトラシクロ［６．２．１．１3,6．０2,7］ドデカン（ＥＤＭＡ）に由来する構成単位である重合体としては、ＨＧＢＭＡに由来する構成単位とＥＤＭＡに由来する構成単位とから成る重合体［ｐ（ＨＧＢＭＡ／ＥＤＭＡ）］、ＨＧＢＭＡに由来する構成単位とＥＤＭＡに由来する構成単位とＨＡｄＭＡに由来する構成単位とから成る重合体［ｐ（ＨＧＢＭＡ／ＥＤＭＡ／ＨＡｄＭＡ）］、ＯＴＤＭＡに由来する構成単位とＥＤＭＡに由来する構成単位とＨＡｄＭＡに由来する構成単位とから成る重合体［ｐ（ＯＴＤＭＡ／ＥＤＭＡ／ＨＡｄＭＡ）］、ＨＧＢＭＡに由来する構成単位とＥＤＭＡに由来する構成単位とＣＮＮＭＡに由来する構成単位とから成る重合体［ｐ（ＨＧＢＭＡ／ＥＤＭＡ／ＣＮＮＭＡ）］、ＯＴＤＭＡに由来する構成単位とＥＤＭＡに由来する構成単位とＣＮＮＭＡに由来する構成単位とから成る重合体［ｐ（ＯＴＤＭＡ／ＥＤＭＡ／ＣＮＮＭＡ）］、ＯＴＮＭＡに由来する構成単位とＥＤＭＡに由来する構成単位とＨＧＢＭＡに由来する構成単位とから成る重合体［ｐ（ＯＴＮＭＡ／ＥＤＭＡ／ＨＧＢＭＡ）］等の共重合体が挙げられる。
【０１９９】
ｐ（ＨＧＢＭＡ／ＭＡｄＭＡ）、ｐ（ＨＧＢＭＡ／ＴＢＭＡ）およびｐ（ＨＧＢＭＡ／ＥＤＭＡ）において、共重合組成比は、ラクトン骨格を有する構成単位（ＨＧＢＭＡ）：酸脱離性基を有する構成単位（ＭＡｄＭＡ、ＴＢＭＡまたはＥＤＭＡ）＝４０〜６０：６０〜４０（モル比）が好ましい。
【０２００】
ｐ（ＯＴＮＭＡ／ＭＡｄＭＡ／ＨＧＢＭＡ）、ｐ（ＯＴＮＭＡ／ＴＢＭＡ／ＨＧＢＭＡ）およびｐ（ＯＴＮＭＡ／ＥＤＭＡ／ＨＧＢＭＡ）において、共重合組成比は、ＯＴＮＭＡ：酸脱離性基を有する構成単位（ＭＡｄＭＡ、ＴＢＭＡまたはＥＤＭＡ）：ＨＧＢＭＡ＝３０〜６０：３０〜６０：５〜３０（モル比）が好ましい。
【０２０１】
ｐ（ＨＧＢＭＡ／ＭＡｄＭＡ／ＨＡｄＭＡ）、ｐ（ＯＴＤＭＡ／ＭＡｄＭＡ／ＨＡｄＭＡ）、ｐ（ＨＧＢＭＡ／ＭＡｄＭＡ／ＣＮＮＭＡ）、ｐ（ＯＴＤＭＡ／ＭＡｄＭＡ／ＣＮＮＭＡ）、ｐ（ＨＧＢＭＡ／ＴＢＭＡ／ＨＡｄＭＡ）、ｐ（ＯＴＤＭＡ／ＴＢＭＡ／ＨＡｄＭＡ）、ｐ（ＨＧＢＭＡ／ＴＢＭＡ／ＣＮＮＭＡ）、ｐ（ＯＴＤＭＡ／ＴＢＭＡ／ＣＮＮＭＡ）、ｐ（ＨＧＢＭＡ／ＥＤＭＡ／ＨＡｄＭＡ）、ｐ（ＯＴＤＭＡ／ＥＤＭＡ／ＨＡｄＭＡ）、ｐ（ＨＧＢＭＡ／ＥＤＭＡ／ＣＮＮＭＡ）およびｐ（ＯＴＤＭＡ／ＥＤＭＡ／ＣＮＮＭＡ）において、共重合組成比は、ラクトン骨格を有する構成単位（ＨＧＢＭＡまたはＯＴＤＭＡ）：酸脱離性基を有する構成単位（ＭＡｄＭＡ、ＴＢＭＡまたはＥＤＭＡ）：親水性基を有する構成単位（ＨＡｄＭＡ）またはシアノ基を有する構成単位（ＣＮＮＭＡ）＝３０〜６０：３０〜６０：５〜３０（モル比）が好ましい。
【０２０２】
本発明により製造されるレジスト用重合体の質量平均分子量は特に限定されないが、ドライエッチング耐性およびレジスト形状の点から、１，０００以上であることが好ましく、２，０００以上であることがより好ましく、４，０００以上であることが特に好ましい。また、本発明により製造されるレジスト用重合体の質量平均分子量は、レジスト溶液に対する溶解性および解像度の点から、１００，０００以下であることが好ましく、５０，０００以下であることがより好ましく、３０，０００以下であることが特に好ましい。また、含有するラクトン骨格を有する構成単位の種類によっては、例えば、ＯＴＮＭＡに由来する構成単位である場合は、レジスト用重合体の質量平均分子量は、レジスト溶液に対する溶解性の点から、８，０００以下であることがさらに好ましい。
【０２０３】
なお、本発明により製造されるレジスト用重合体において、各構成単位は任意のシーケンスを取り得る。したがって、この重合体は、共重合体の場合、ランダム共重合体であっても、交互共重合体であっても、ブロック共重合体であってもよい。
【０２０４】
上記のような本発明の製造方法により得られるレジスト用重合体を溶剤に溶解させることにより、レジスト組成物を得ることができる。また、上記のような本発明の製造方法により得られるレジスト用重合体および光酸発生剤を溶剤に溶解させることにより、化学増幅型レジスト組成物を得ることができる。レジスト用重合体は、１種を用いても、２種以上を併用してもよい。
【０２０５】
レジスト組成物において、レジスト用重合体を溶解させる溶剤は目的に応じて任意に選択される。
【０２０６】
溶剤としては、例えば、メチルエチルケトン、メチルイソブチルケトン、２−ペンタノン、２−ヘキサノン等の直鎖もしくは分岐鎖ケトン類；シクロペンタノン、シクロヘキサノン等の環状ケトン類；プロピレングリコールモノメチルエーテルアセテート、プロピレングリコールモノエチルエーテルアセテート等のプロピレングリコールモノアルキルアセテート類；エチレングリコールモノメチルエーテルアセテート、エチレングリコールモノエチルエーテルアセテート等のエチレングリコールモノアルキルエーテルアセテート類；プロピレングリコールモノメチルエーテル、プロピレングリコールモノエチルエーテル等のプロピレングリコールモノアルキルエーテル類；エチレングリコールモノメチルエーテル、エチレングリコールモノエチルエーテル、エチレングリコールモノイソプロピルエーテル等のエチレングリコールモノアルキルエーテル類；ジエチレングリコールジメチルエーテル、ジエチレングリコールモノメチルエーテル、ジエチレングリコールジエチルエーテル等のジエチレングリコールアルキルエーテル類；酢酸エチル、乳酸エチル等のエステル類；ｎ−プロピルアルコール、イソプロピルアルコール、ｎ−ブチルアルコール、ｔｅｒｔ−ブチルアルコール、シクロヘキサノール、１−オクタノール等のアルコール類；１，４−ジオキサン、炭酸エチレン、γ−ブチロラクトン等が挙げられる。これらの溶剤は、１種を用いても、２種以上を併用してもよい。
【０２０７】
溶剤の含有量は、通常、レジスト用重合体１００質量部に対して２００質量部以上であり、３００質量部以上であることがより好ましい。また、溶剤の含有量は、通常、レジスト用重合体１００質量部に対して５０００質量部以下であり、２０００質量部以下であることがより好ましい。
【０２０８】
レジスト用重合体を化学増幅型レジストに使用する場合は、光酸発生剤を用いることが必要である。
【０２０９】
化学増幅型レジスト組成物に含有される光酸発生剤は、化学増幅型レジスト組成物の酸発生剤として使用可能なものの中から任意に選択することができる。光酸発生剤は、１種を用いても、２種以上を併用してもよい。
【０２１０】
このような光酸発生剤としては、例えば、オニウム塩化合物、スルホンイミド化合物、スルホン化合物、スルホン酸エステル化合物、キノンジアジド化合物、ジアゾメタン化合物等が挙げられる。光酸発生剤としては、中でも、スルホニウム塩、ヨードニウム塩、ホスホニウム塩、ジアゾニウム塩、ピリジニウム塩等のオニウム塩化合物が好ましく、具体的には、トリフェニルスルホニウムトリフレート、トリフェニルスルホニウムヘキサフルオロアンチモネート、トリフェニルスルホニウムナフタレンスルホネート、（ヒドロキシフェニル）ベンジルメチルスルホニウムトルエンスルホネート、ジフェニルヨードニウムトリフレート、ジフェニルヨードニウムピレンスルホネート、ジフェニルヨードニウムドデシルベンゼンスルホネート、ジフェニルヨードニウムヘキサフルオロアンチモネート、ｐ−メチルフェニルジフェニルスルホニウムノナフルオロブタンスルホネート、トリ（ｔｅｒｔ−ブチルフェニル）スルホニウムトリフルオロメタンスルホネート等が挙げられる。
【０２１１】
光酸発生剤の含有量は、選択された光酸発生剤の種類により適宜決められるが、通常、レジスト用重合体１００質量部に対して０．１質量部以上であり、０．５質量部以上であることがより好ましい。光酸発生剤の含有量をこの範囲にすることにより、露光により発生した酸の触媒作用による化学反応を十分に生起させることができる。また、光酸発生剤の含有量は、通常、レジスト用重合体１００質量部に対して２０質量部以下であり、１０質量部以下であることがより好ましい。光酸発生剤の含有量をこの範囲にすることにより、レジスト組成物の安定性が向上し、組成物を塗布する際の塗布むらや現像時のスカム等の発生が十分に少なくなる。
【０２１２】
さらに、レジスト組成物には、必要に応じて、界面活性剤、その他のクエンチャー、増感剤、ハレーション防止剤、保存安定剤、消泡剤等の各種添加剤を配合することもできる。これらの添加剤は、当該分野で公知のものであればいずれも使用可能である。また、これらの添加剤の配合量は特に限定されず、適宜決めればよい。
【０２１３】
次に、このレジスト組成物を用いたパターン形成方法の一例について説明する。
【０２１４】
最初に、パターンを形成するシリコンウエハー等の被加工基板の表面に、レジスト組成物をスピンコート等により塗布する。そして、このレジスト組成物が塗布された被加工基板は、ベーキング処理（プリベーク）等で乾燥し、基板上にレジスト膜を形成する。
【０２１５】
次いで、このようにして得られたレジスト膜に、フォトマスクを介して、２５０ｎｍ以下の波長の光を照射する（露光）。露光に用いる光は、ＫｒＦエキシマレーザー、ＡｒＦエキシマレーザーまたはＦ2エキシマレーザーであることが好ましく、特にＡｒＦエキシマレーザーであることが好ましい。また、電子線で露光することも好ましい。
【０２１６】
露光後、適宜熱処理（露光後ベーク、ＰＥＢ）し、基板をアルカリ現像液に浸漬して、露光部分を現像液に溶解除去する（現像）。アルカリ現像液は公知のものいずれを用いてもよい。そして、現像後、基板を純水等で適宜リンス処理する。このようにして被加工基板上にレジストパターンが形成される。
【０２１７】
通常、レジストパターンが形成された被加工基板は、適宜熱処理（ポストベーク）してレジストを強化し、レジストのない部分を選択的にエッチングする。エッチングを行った後、レジストは、通常、剥離剤を用いて除去される。
【実施例】
【０２１８】
以下、本発明を実施例により具体的に説明するが、本発明はこれらに限定されるものではない。なお、乾燥終了とは、所定の条件で乾燥を続けても、重合体の質量が減少しなくなった時点を指す。また、乾燥中の重合体の粉末温度と含液率との関係および乾燥終了までに要する時間は、少量の粉末について温度と質量の経時変化を調べることにより予め求めておいた。
【０２１９】
＜実施例１＞ｐ（ＨＧＢＭＡ／ＭＡｄＭＡ）の製造（重合溶媒：ＰＧＭＥＡ）
反応装置として、羽径１３ｃｍの平羽根を設置した３Ｌの反応釜を使用した。
【０２２０】
まず、この３Ｌ反応釜内を窒素雰囲気とした後、３Ｌ反応釜にＰＧＭＥＡ９５６ｇを入れた。そして、反応釜内のＰＧＭＥＡを攪拌回転数２００ｒｐｍで攪拌しながら、８０℃になるように加熱した。
【０２２１】
一方、溶媒がＰＧＭＥＡであるＨＧＢＭＡ５０重量％溶液６４０ｇと、ＭＡｄＭＡ３９０ｇと、重合開始剤である和光純薬製、商品名：Ｖ−６０１（アゾ系開始剤：ジメチル  ２，２’−アゾビス（２−メチルプロピオネート））９．１８ｇと、連鎖移動剤である１−オクタンチオール１０．２６ｇと、ＰＧＭＥＡ５９８ｇとを室温で混合し、単量体溶液を調製した。
【０２２２】
反応釜内の溶液を攪拌回転数２００ｒｐｍで攪拌しながら、常圧下、反応釜内の溶液の温度（重合温度）８０℃で、調製した単量体溶液を反応釜内に６時間かけて一定速度で滴下した。
【０２２３】
単量体溶液の滴下終了後、１時間、温度を８０℃に保ちながら攪拌回転数２００ｒｐｍで反応釜内の溶液（反応液）を攪拌し、その後、同条件で攪拌を続けながら、３０分で反応液を３０℃まで冷却した。
【０２２４】
次に、羽径１３ｃｍの平羽根を設置した３Ｌ反応釜にメタノール１８５０ｇと水５００ｇとを入れた。そして、反応釜内のメタノールと水との混合溶液を１５℃にし、攪拌回転数２００ｒｐｍで攪拌しながら、常圧下、得られた反応液５００ｇを一定速度で５分間かけて滴下し、スラリーを発生させた。反応液の滴下終了後、攪拌回転数２００ｒｐｍで攪拌しながら、反応釜を加熱して内部温度（反応釜内のスラリーの温度）を５０℃にして、その温度で３０分間保持し、その後、同条件で攪拌を続けながら、３０分で内部温度を２５℃まで冷却した。冷却後、反応釜からスラリーを取り出し、５Ｃ濾紙を用いてろ過し、重合体を回収した。
【０２２５】
次に、羽径１３ｃｍの平羽根を設置した３Ｌ反応釜に得られた重合体を入れ、メタノール２１００ｇを加えた。そして、反応釜内のスラリーを攪拌回転数２００ｒｐｍで攪拌しながら、反応釜を加熱して内部温度を５０℃にして、その温度で３０分間保持し、その後、同条件で攪拌を続けながら、３０分で内部温度を２５℃まで冷却した。冷却後、反応釜からスラリーを取り出し、５Ｃ濾紙を用いて減圧ろ過し、重合体を回収した。回収した重合体の含液率は、乾粉ベース計算で２００重量％であった。
【０２２６】
回収したポリマー３０ｇを、真空乾燥装置により、圧力０．１ｔｏｒｒ（１３．３Ｐａ）の減圧下で乾燥させ、含液率０．１重量％の重合体１０ｇを得た。乾燥条件は、重合体の含液率が１０％になるまでは重合体の粉末温度が−２０℃〜３０℃となるように制御し、重合体の含液率が１０％を切った後は重合体の粉末温度が４０℃〜６０℃となるように制御した。乾燥時間は、重合体の含液率が１０％になるまでの時間が３５時間、重合体の含液率が１０％を切った後から乾燥終了までの時間が１５時間であった。
【０２２７】
得られた重合体１．３５ｇをＰＧＭＥＡ７．６５ｇに入れて超音波装置内で溶解させた。その結果、重合体は１２０分でＰＧＭＥＡに溶解した。
【０２２８】
＜実施例２＞ｐ（ＨＧＢＭＡ／ＭＡｄＭＡ）の製造（重合溶媒：ＰＧＭＥＡ）
重合体の乾燥条件を、重合体の含液率が１０％になるまでは重合体の粉末温度が−２０℃〜３０℃となるように制御し、重合体の含液率が１０％を切った後は重合体の粉末温度が３０℃〜４０℃となるように制御した以外は実施例１と同様にして含液率０．１重量％の重合体１０ｇを得た。乾燥時間は、重合体の含液率が１０％になるまでの時間が３５時間、重合体の含液率が１０％を切った後から乾燥終了までの時間が３５時間であった。
【０２２９】
得られた重合体１．３５ｇをＰＧＭＥＡ７．６５ｇに入れて超音波装置内で溶解させた。その結果、重合体は１２０分でＰＧＭＥＡに溶解した。
【０２３０】
＜比較例１＞ｐ（ＨＧＢＭＡ／ＭＡｄＭＡ）の製造（重合溶媒：ＰＧＭＥＡ）
重合体の乾燥条件を、乾燥開始から終了まで重合体の粉末温度が５０℃〜６０℃となるように制御した以外は実施例１と同様にして含液率０．１重量％の重合体１０ｇを得た。乾燥時間は４５時間であった。
【０２３１】
得られた重合体１．３５ｇをＰＧＭＥＡ７．６５ｇに入れて超音波装置内で溶解させた。その結果、重合体は２４時間経過してもＰＧＭＥＡに完全には溶解せず、白濁が残っていて不溶解性物質が生じていることが確認された。
【０２３２】
＜実施例３＞ｐ（ＨＧＢＭＡ／ＭＡｄＭＡ）の製造（重合溶媒：ＰＧＭＥＡ）
実施例１と同様にして重合反応を行い、反応液を調製した。
【０２３３】
次に、羽径１３ｃｍの平羽根を設置した３Ｌ反応釜にヘキサン１７２０ｇと酢酸エチル３００ｇとを入れた。そして、反応釜内のヘキサンと酢酸エチルとの混合溶液を１５℃にし、攪拌回転数２００ｒｐｍで攪拌しながら、常圧下、得られた反応液３００ｇを一定速度で５分間かけて滴下し、スラリーを発生させた。反応液の滴下終了後、攪拌回転数２００ｒｐｍで攪拌しながら、１５℃で６０分間保持した後、反応釜からスラリーを取り出し、５Ｃ濾紙を用いてろ過し、重合体を回収した。
【０２３４】
次に、得られた重合体をテトラヒドロフラン（ＴＨＦ）２００ｇに溶解した。一方で、羽径１３ｃｍの平羽根を設置した３Ｌ反応釜にヘキサン１７２０ｇと酢酸エチル３００ｇとを入れた。そして、反応釜内のヘキサンと酢酸エチルとの混合溶液を１５℃にし、攪拌回転数２００ｒｐｍで攪拌しながら、常圧下、調製した重合体溶液を一定速度で５分間かけて滴下し、スラリーを発生させた。重合体溶液の滴下終了後、攪拌回転数２００ｒｐｍで攪拌しながら、１５℃で６０分間保持した後、反応釜からスラリーを取り出し、５Ｃ濾紙を用いてろ過し、重合体を回収した。回収した重合体の含液率は、乾粉ベース計算で１６７重量％であった。
【０２３５】
回収したポリマー５０ｇを、真空乾燥装置により、圧力０．１ｔｏｒｒの減圧下で乾燥させ、含液率０．１重量％の重合体１８．５ｇを得た。乾燥条件は、重合体の含液率が１０％になるまでは重合体の粉末温度が−２０℃〜３０℃となるように制御し、重合体の含液率が１０％を切った後は重合体の粉末温度が４０℃〜６０℃となるように制御した。乾燥時間は、重合体の含液率が１０％になるまでの時間が２０時間、重合体の含液率が１０％を切った後から乾燥終了までの時間が２５時間であった。
【０２３６】
得られた重合体１．３５ｇをＰＧＭＥＡ７．６５ｇに入れて超音波装置内で溶解させた。その結果、重合体は１２０分でＰＧＭＥＡに溶解した。
【０２３７】
＜比較例２＞ｐ（ＨＧＢＭＡ／ＭＡｄＭＡ）の製造（重合溶媒：ＰＧＭＥＡ）
重合体の乾燥条件を、乾燥開始から終了まで重合体の粉末温度が５０℃〜６０℃となるように制御した以外は実施例３と同様にして含液率０．１重量％の重合体１８．５ｇを得た。乾燥時間は３５時間であった。
【０２３８】
得られた重合体１．３５ｇをＰＧＭＥＡ７．６５ｇに入れて超音波装置内で溶解させた。その結果、重合体は２４時間経過してもＰＧＭＥＡに完全には溶解せず、白濁が僅かに残っていて不溶解性物質が生じていることが確認された。
【０２３９】
＜実施例４＞ｐ（ＨＧＢＭＡ／ＭＡｄＭＡ／ＨＡｄＭＡ）の製造（重合溶媒：ＴＨＦ／ＰＧＭＥＡ）
反応装置として、羽径１３ｃｍの平羽根を設置した３Ｌの反応釜を使用した。
【０２４０】
まず、この３Ｌ還流装置つき反応釜内を窒素雰囲気とした後、３Ｌ反応釜にテトラヒドロフラン（ＴＨＦ）６７５ｇを入れた。そして、反応釜内のＴＨＦを攪拌回転数２００ｒｐｍで攪拌しながら、ＴＨＦが沸騰するまで加熱した。ここで、ＴＨＦの沸騰温度は６６．０℃であった。
【０２４１】
一方、溶媒がＰＧＭＥＡであるＨＧＢＭＡ５０重量％溶液５１０ｇと、ＭＡｄＭＡ３５１ｇと、ＨＡｄＭＡ１７７ｇと、重合開始剤であるＡＩＢＮ２７．７７ｇと、ＴＨＦ６００ｇとを室温で混合し、単量体溶液を調製した。
【０２４２】
反応釜内の溶液を攪拌回転数２００ｒｐｍで攪拌しながら、常圧下、反応釜内の溶液が常に還流した状態の下に、調製した単量体溶液を反応釜内に１時間かけて一定速度で滴下した。なお、溶液温度は滴下開始時から徐々に上昇していき、滴下終了時には７２℃であった。
【０２４３】
単量体溶液の滴下終了後、３時間、還流状態を保ちながら攪拌回転数２００ｒｐｍで反応釜内の溶液（反応液）を攪拌し、その後、同条件で攪拌を続けながら、３０分で反応液を３０℃まで冷却した。
【０２４４】
次に、羽径１３ｃｍの平羽根を設置した３Ｌ反応釜にメタノール１９２１ｇと水２０４ｇとを入れた。そして、反応釜内のメタノールと水との混合溶液を１５℃にし、攪拌回転数２００ｒｐｍで攪拌しながら、常圧下、得られた反応液２９３ｇを一定速度で５分間かけて滴下し、スラリーを発生させた。反応液の滴下終了後、攪拌回転数２００ｒｐｍで攪拌しながら、反応釜を加熱して内部温度（反応釜内のスラリーの温度）を５０℃にして、その温度で３０分間保持し、その後、同条件で攪拌を続けながら、３０分で内部温度を２５℃まで冷却した。冷却後、反応釜からスラリーを取り出し、５Ｃ濾紙を用いてろ過し、湿粉状の重合体を回収した。
【０２４５】
次に、羽径１３ｃｍの平羽根を設置した３Ｌ反応釜に得られた重合体を入れ、メタノール２１００ｇを加えた。そして、反応釜内のスラリーを攪拌回転数２００ｒｐｍで攪拌しながら、反応釜を加熱して内部温度を５０℃にして、その温度で３０分間保持し、その後、同条件で攪拌を続けながら、３０分で内部温度を２５℃まで冷却した。冷却後、反応釜からスラリーを取り出し、５Ｃ濾紙を用いて減圧ろ過し、重合体を回収した。回収した重合体の含液率は、乾粉ベース計算で２００重量％であった。
【０２４６】
回収したポリマーを、真空乾燥装置により、圧力０．１ｔｏｒｒの減圧下で乾燥させ、含液率０．２重量％の重合体８０ｇを得た。乾燥条件は、重合体の含液率が１０％になるまでは重合体の粉末温度が−２０℃〜３０℃となるように制御し、重合体の含液率が１０％を切った後は重合体の粉末温度が４０℃〜６０℃となるように制御した。乾燥時間は、重合体の含液率が１０％になるまでの時間が３５時間、重合体の含液率が１０％を切った後から乾燥終了までの時間が１５時間であった。
【０２４７】
得られた重合体１．３５ｇをＰＧＭＥＡ７．６５ｇに入れて超音波装置内で溶解させた。その結果、重合体は１２０分でＰＧＭＥＡに溶解した。
【産業上の利用可能性】
【０２４８】
本発明によれば、有機溶媒に対する溶解性に優れるレジスト用重合体を製造することができる。